アニオン性界面活性剤を含む水溶液に亜鉛イオンを加えることでアニオン性界面活性剤層と酸化亜鉛層とからなる多層構造を有する酸化亜鉛結晶を生成する酸化亜鉛結晶の生成方法。アニオン性界面活性剤を含む水溶液に亜鉛イオンを加えることで板状の酸化亜鉛結晶を生成する酸化亜鉛結晶の生成方法。相対的に多いアニオン性界面活性剤とこれに比べて相対的に少ないカチオン性界面活性剤とを含む水溶液に亜鉛イオンを加えることで板状の酸化亜鉛結晶を生成する酸化亜鉛結晶の生成方法。前記水溶液のpHは、10~14の範囲である請求項1から3のいずれか一に記載の酸化亜鉛結晶の生成方法。前記水溶液中に肌の保湿成分又は/及び創傷治療成分をさらに加えることで前記アニオン性界面活性剤層と酸化亜鉛層とからなる多層構造のアニオン性界面活性剤層に肌の保湿成分又は/及び創傷治療成分を含ませる請求項1から4のいずれか一に記載の酸化亜鉛結晶の生成方法。前記アニオン性界面活性剤は、長鎖アルキル鎖を有し親水部にスルホ基を有するアニオン性界面活性剤である請求項1から5のいずれか一に記載の酸化亜鉛結晶の生成方法。前記長鎖アルキル鎖を有し親水部にスルホ基を有するアニオン性界面活性剤は、ドデシル硫酸ナトリウムである請求項6に記載の酸化亜鉛結晶の生成方法。前記カチオン性界面活性剤は、長鎖アルキル鎖を有する四級アンモニウム塩型カチオン性界面活性剤である請求項3又は請求項3に従属する請求項4から7のいずれか一に記載の酸化亜鉛結晶の生成方法。請求項1から8のいずれか一に記載の酸化亜鉛結晶の生成方法により生成された酸化亜鉛結晶。しかしながら、従来技術においては、酸化亜鉛結晶の形状に関してマイクロスケールでの制御が主であり、ナノスケールでの制御については報告されていなかった。そこで、本発明者は、マイクロスケールで制御された酸化亜鉛結晶に対して、薬物成分などを保持することが可能なナノスケールの構造を同時に付与することを目的として研究を行った。その結果、アニオン性界面活性剤の存在下においては、マイクロスケールの板状の酸化亜鉛結晶を生成することが可能であり、同時に薬物成分などを保持することが可能なナノスケールの構造を付与することが可能であることがわかった。本発明は、アニオン性界面活性剤を含む水溶液に亜鉛イオンを加えることでアニオン性界面活性剤層と酸化亜鉛層とからなる多層構造を有する酸化亜鉛結晶を生成する酸化亜鉛結晶の生成方法などを提案する。また、アニオン性界面活性剤を含む水溶液に亜鉛イオンを加えることで板状の酸化亜鉛結晶を生成する酸化亜鉛結晶の生成方法などを提案する。本発明の生成方法により生成される酸化亜鉛結晶は、アニオン性界面活性剤と酸化亜鉛層とからなるナノスケールの多層構造を有するため、当該多層構造の内部に肌の保湿成分や創傷治療成分を内包することが可能になる。これにより、酸化亜鉛の効果に加えて内包成分の効果を同時に発揮することが可能になる。また、全体としてマイクロスケールの板状構造となっているため、針状形状や球状形状などの酸化亜鉛結晶に比べて紫外線などの光を吸収する実効面積が大きく、優れたサンスクリーン剤などの材料として用いることが可能になる。以下、本件発明の実施の形態について、添付図面を用いて説明する。なお、本件発明は、これら実施形態に何ら限定されるべきものではなく、その要旨を逸脱しない範囲において、種々なる態様で実施し得る。本発明の生成方法により生成される酸化亜鉛結晶は、全体としてマイクロスケールの板状構造となっており、同時にアニオン性界面活性剤と酸化亜鉛層とからなるナノスケールの多層構造を備える。本発明の酸化亜鉛結晶は、アニオン性界面活性剤を含んだ水溶液に亜鉛イオンを加え、撹拌処理を行うといった簡便な手法によって、生成することが可能である。図1は、酸化亜鉛結晶の生成抽出方法の処理の流れの一例を示す図である。まずステップS0101において、アニオン性界面活性剤をイオン交換水に溶解させ、水溶液がアルカリ性となるようにpH調整剤を添加する。次にステップS0102において、ステップS0101にて得られた水溶液に対して亜鉛イオンを加え、撹拌する。次にステップS0103において、ステップS0102にて得られた撹拌後の混合溶液をろ過洗浄して、固液分離する。次にステップS0104において、ステップS0103にて得られた粒子を乾燥させる。以上の処理を経ることによって、酸化亜鉛結晶の生成と抽出を行うことが可能になる。イオン交換水に溶解させるアニオン性界面活性剤としては、長鎖アルキル鎖を有し親水部にスルホ基を有するアニオン性界面活性剤や、長鎖アルキル鎖を有し親水部にカルボキシル基を有するアニオン性界面活性剤などを用いる。具体的には、炭素鎖長がC8、C10、C12、C14、C16のアニオン性界面活性剤を用いることが好ましい。炭素鎖長がC12のアニオン性界面活性剤としてはドデシル硫酸ナトリウムSDSが挙げられる。なお、アニオン性界面活性剤の他にカチオン性界面活性剤をイオン交換水に溶解させてもよい。この場合、多層構造を形成するためにはアニオン性界面活性剤はカチオン性界面活性剤と比べて相対的に多くする必要があるが、割合としては9:1とすることも可能であるし、6:4とすることも可能である。カチオン性界面活性剤を加えることによって、酸化亜鉛結晶の角が丸くなり、発がん性を抑制することが可能になる。カチオン性界面活性剤としては、長鎖アルキル鎖を有する四級アンモニウム塩型カチオン性界面活性剤などを用いる。例えばセチルトリメチルアンモニウムブロミドCTABを用いることが可能である。水溶液はアルカリ性であれば足りるが、酸化亜鉛結晶の形状を板状に近い形状とするために、pHは10~14の範囲とすることが好ましい。なお、以下の実施例1、2で示すように、pHを12.0~12.5とした場合は、酸化亜鉛結晶は六角板状の構造となり、pHを13.0~13.8とした場合は、花弁状構造となる。pH調整剤としては、種々のものが考えられるが、例えばアンモニア水溶液を用いることが可能である。撹拌後の混合溶液をろ過洗浄する方法としては、濾過器を用いたり、遠心分離を行った後にイオン交換水で外溶液の洗浄を行ったりすることが考えられる。また、合わせて超音波照射を行うことも可能である。得られた結晶を乾燥させる際は、温度は100°C~150°C程度で数分~数時間程度行うことが好ましい。なお、結晶性を高めるために、得られた酸化亜鉛結晶を粉砕して、焼成することも可能である。この場合、温度は200°C~800°C程度とし、数分~数時間程度行うことが好ましい。図2は、アニオン性界面活性剤を含む水溶液に亜鉛イオンを加えることでアニオン性界面活性剤層と酸化亜鉛層とからなる多層構造が形成される様子を示した図である。この図に示すように、アニオン性界面活性剤の疎水基部は互いに向き合ってつながり、疎水性のアニオン性界面活性剤層アニオン性界面活性剤の分子集合体を形成している。また、亜鉛イオンZn2は静電的相互作用によってアニオン性界面活性剤の親水基部周辺に酸化亜鉛層を形成している。アニオン性界面活性剤層と酸化亜鉛層は互いに重なり合うことによって多層構造を形成する。多層構造は数ナノメートル程度の周期性を有する構造ラメラ構造になっている。また、上記疎水性のアニオン性界面活性剤層は、略規則的なメソ構造を有する。当該アニオン性界面活性剤層には、ヒアルロン酸などの肌の保湿成分やアラントインなどの創傷治療成分を内包させることが可能である。よって、これらの成分を有する酸化亜鉛結晶を生成する際には、予め水溶液中に肌の保湿成分や創傷治療成分を加えておく。本発明の生成方法により生成される酸化亜鉛結晶は、マイクロスケールの板状の構造を有するため、球状粒子などに比べて紫外線などの光を吸収する実効面積が大きくなり、優れたサンスクリーン剤などの材料として用いることが可能になる。同時に、アニオン性界面活性剤と酸化亜鉛層とからなるナノスケールの多層構造に肌の保湿成分や創傷治療成分を内包させることができるため、皮膚の保湿性を一定に保つことが可能な新規なサンスクリーン剤や切り傷などの回復を促進する新規な創傷治療剤などの材料として用いることが可能になる。本実施例の酸化亜鉛結晶を生成するために、アニオン性界面活性剤としてドデシル硫酸ナトリウムSDSを用い、酸化亜鉛の出発原料として硫酸亜鉛七水和物ZnSO47H2Oを用い、pH調整剤としてアンモニア水NH3aqを用いた。図3は、本実施例の酸化亜鉛結晶の生成方法の流れを示す。まずステップS0301において、所定量のドデシル硫酸ナトリウムをイオン交換水に溶解させ、0mMドデシル硫酸ナトリウム不添加、100mM、300mM、500mMのドデシル硫酸ナトリウム水溶液45mlをそれぞれ生成した。次にステップS0302において、ステップS0301にて得られた各硫酸ナトリウム水溶液にアンモニア水5mlを加えて数分間撹拌し、pH12.0~12.5に調整した。次にステップS0303において、ステップS0302にて得られた各溶液に2Mの硫酸亜鉛七水和物を10ml加えて24時間撹拌した。次にステップS0304において、ステップS0303にて得られた各溶液に対して超音波照射を10分間行った後、遠心分離を行ってイオン交換水で外溶液の洗浄を行った。次にステップS0305において、ステップS0304にて得られた粒子を120°Cで12時間乾燥処理を行った。上記生成方法により得られた試料について構造特性評価を行った。具体的には、得られた試料についてX線解析測定を行い、走査型電子顕微鏡SEM及び透過型電子顕微鏡TEMにより観察した。図4は、走査型電子顕微鏡SEMにより得られた酸化亜鉛結晶の像である左図:0mMドデシル硫酸ナトリウムを用いた場合、右図:500mMドデシル硫酸ナトリウムを用いた場合。この像が示すように、上記ステップS0301において500mMのドデシル硫酸ナトリウムを生成した場合は、直径約2~7μm、厚さ400~500nmの六角板状結晶が確認された。また、ステップS0301において、ドデシル硫酸ナトリウムを添加しなかった場合は、形成される酸化亜鉛結晶の実効面積板面積は小さくなった。図5は、X線解析測定により得られた酸化亜鉛結晶の低角XRDパターンを示す図である横軸:2θCuKα、縦軸:X線強度。この図に示すように、ステップS0301において、100mM、300mM、500mMのドデシル硫酸ナトリウム水溶液を用いた場合は、2θ=2.9°、5.8°、8.6°近傍に、ラメラ構造の100、200、300面に帰属する回折ピークが検出された。一方、ドデシル硫酸ナトリウムを加えなかった場合は、これらの回折ピークは検出されなかった。また、図6は、透過型電子顕微鏡TEMにより得られた六角板状結晶の像である左図中央の黒い部分が六角板状粒子。この像が示すように、六角板状粒子の外縁部分に層状の構造が形成されており、当該多層構造の周期はナノスケールとなっている。以上の結果から、上記生成方法により生成される酸化亜鉛結晶は、全体としてマイクロスケールの六角板状のモルフォロジーを有し、一部にナノスケールのアニオン性界面活性剤層と酸化亜鉛層とからなる多層構造ラメラ構造を有していることがわかる。上記酸化亜鉛結晶は六角板状のモルフォロジーを有しているため、針状形状の結晶や球状の結晶と比較して、紫外線などの光を吸収する実効面積が大きい。また、ナノスケールの多層構造を有しているため、ヒアルロン酸などの皮膚の保湿性を保つ成分やアラントインなどの創傷治療成分を内包させることが可能になる。よって、紫外線吸収効率が高く、かつ皮膚の保湿性を一定に保つことが可能な新規なサンスクリーン剤や、切り傷などの回復を促進する新規な創傷治療剤などの材料として用いることができる。基本的に実施例1の酸化亜鉛結晶の生成方法の流れと同じであるが、ステップS0302において混合溶液をpH13.0~13.8に調整して酸化亜鉛結晶を生成抽出した。また、得られた酸化亜鉛結晶を走査型電子顕微鏡により観察した。図7は、走査型電子顕微鏡SEMにより得られた像である。この図が示すように、上記ステップS0301において500mMのドデシル硫酸ナトリウムを生成し、ステップS0302において混合溶液をpH13.0~13.8に調整した場合は、直径約2~7μm、厚さ400~500nmの花弁状構造の酸化亜鉛結晶が確認された。なお、ステップS0302において、ドデシル硫酸ナトリウムを添加しなかった場合0mMのドデシル硫酸ナトリウム水溶液は、酸化亜鉛結晶は形成されなかった。上記生成方法により生成される花弁状構造の酸化亜鉛結晶は、実施例1で得られた六角板状粒子と同様に板状構造になっている。なお、本実施例において示していないが、当該花弁状構造の酸化亜鉛結晶に関しても実施例1と同様にアニオン性界面活性剤層と酸化亜鉛層とからなる多層構造が存在する。よって、本実施例にて生成される花弁状構造の酸化亜鉛結晶は、実施例1の六角板状の酸化亜鉛結晶と同様に、針状形状の結晶や球状の結晶と比較して紫外線などの光を吸収する実効面積が大きい。また、ナノスケールの多層構造を有しているため、ヒアルロン酸などの皮膚の保湿性を保つ成分やアラントインなどの創傷治療成分を内包させることが可能になる。